(57)【要約】【課題】保温性と風合いが良く、洗濯耐久性の高い中綿構造体及びこれを用いた衣服と掛け布団を提供する。【解決手段】本発明の中綿構造体(10)は、表地(12)と裏地(13)からなる側地内に保温シート(1)と中綿(11)が配置され、保温シート(1)はアルミ層(2')と不織布層(3)が一体化されている。本発明の衣服は、前記中綿構造体が衣服の少なくとも一部に配置されている。また本発明の掛け布団は、前記の中綿構造体が少なくとも一部に配置されている。【選択図】図３
2016168266.tif 000002
【特許請求の範囲】
【請求項１】
表地と裏地からなる側地内に保温シートと中綿が配置されている中綿構造体であって、前記保温シートはアルミ層と不織布層が一体化したものであることを特徴とする中綿構造体。
【請求項２】
前記アルミ層と前記不織布層はバインダーにより貼り合わされて一体化しており、
前記アルミ層の貼り合わせ面と反対の面は樹脂層が形成されている請求項１に記載の中綿構造体。
【請求項３】
前記中綿構造体は、表地、保温シート、中綿、裏地の順で形成され、保温シートは裏地側から不織布層、アルミ層、樹脂層の順で形成されている請求項１又は２に記載の中綿構造体。
【請求項４】
前記中綿構造体は、表地と裏地からなる側地内に保温シートと中綿が配置され、前記表地、前記裏地、前記保温シート及び前記中綿が縫製により一体化されたものである請求項１〜３のいずれかに記載の中綿構造体。
【請求項５】
前記裏地を人体側に配置する請求項１〜４のいずれかに記載の中綿構造体。
【請求項６】
請求項１〜５のいずれかに記載の中綿構造体が、衣服の少なくとも一部に配置されていることを特徴とする衣服。
【請求項７】
請求項１〜５のいずれかに記載の中綿構造体が、少なくとも尻部に配置されている請求項６に記載の衣服
【請求項８】
請求項１〜５のいずれかに記載の中綿構造体が、少なくとも衿部に配置されている請求項６に記載の衣服
【請求項９】
請求項１〜５のいずれかに記載の中綿構造体が、少なくとも一部に配置されていることを特徴とする掛け布団。
【発明の詳細な説明】
【技術分野】
【０００１】
本発明は中綿構造体及びこれを用いた衣服と掛け布団に関する。さらに詳しくは、柔軟で形態安定性の高い中綿構造体及びこれを用いた衣服と掛け布団に関する。
【背景技術】
【０００２】
従来から保温シートとして金属箔を使用した中綿構造体は知られている。特許文献１には織物表面にステンレスをスパッタリング加工して布団に使用することが提案されている。特許文献２にはアルミニウム被覆層を中袋のいずれかの面に形成し、これを外袋側地内に入れた寝装具積層体が提案されている。特許文献３には袋の外表面にアルミニウムを蒸着し、これを外袋側地内に入れた寝具が提案されている。
【先行技術文献】
【特許文献】
【０００３】
【特許文献１】特開２００５−１８６３８０号公報
【特許文献２】特開２０１１−１１０１２６号公報
【特許文献３】特開２０１４−２０７９６１号公報
【発明の概要】
【発明が解決しようとする課題】
【０００４】
しかし、従来の中綿構造体は風合いに問題があり、かつ洗濯などの耐久性に問題があった。
【０００５】
本発明は、前記従来の問題を解決するため、保温性と風合いが良く、洗濯耐久性の高い中綿構造体及びこれを用いた衣服と掛け布団を提供する。
【課題を解決するための手段】
【０００６】
本発明の中綿構造体は、表地と裏地からなる側地内に保温シートと中綿が配置されている中綿構造体であって、前記保温シートはアルミ層と不織布層が一体化したものであることを特徴とする。
【０００７】
本発明の衣服は、前記中綿構造体が衣服の少なくとも一部に配置されていることを特徴とする。また本発明の掛け布団は、前記の中綿構造体が少なくとも一部に配置されていることを特徴とする。
【発明の効果】
【０００８】
本発明は、表地と裏地からなる側地内に保温シートと中綿が配置された中綿構造体であり、前記保温シートはアルミ層と不織布層が一体化していることにより、保温性が高く、風合いが柔軟で、洗濯耐久性等の高い中綿構造体を提供できる。本発明の衣服及び掛け布団は、前記中綿構造体が少なくとも一部に配置されているため、保温性は高く、風合いが柔軟で、洗濯耐久性等の高いものとなる。
【図面の簡単な説明】
【０００９】
【図１】図１は本発明の一実施形態の保温シートの断面図である。
【図２】図２Ａは本発明の一実施形態の保温シートの製造工程を示す断面図、図２Ｂは同保温シートの断面図である。
【図３】図３は本発明の一実施形態の中綿構造体の断面図である。
【発明を実施するための形態】
【００１０】
本発明の保温シートは、アルミ層と不織布層を含む。アルミ層は例えば蒸着膜である。アルミ層と不織布層はバインダーにより貼り合わされて一体化している。バインダーはアクリル系樹脂、ウレタン系樹脂、ポリエステル系樹脂、ナイロン系樹脂等、耐洗濯性がある接着剤であればどのようなものでもよい。アルミ層の貼り合わせ面と反対の面は樹脂層が形成されている。樹脂層も前記バインダーと同様の樹脂を使用できる。樹脂層はアルミ層の保護膜となり、擦過傷が入りにくく、防錆性があり、耐洗濯性も良好となる。本明細書において、アルミニウム層はアルミ層という。
【００１１】
前記不織布層はいかなる不織布であっても良いが、好ましくはケミカルボンド不織布である。ケミカルボンド不織布は通常芯地等に使用されており、薄くて軽く、耐洗濯性も良好である。不織布層は単位面積当たりの質量（目付）１０〜４０ｇ／ｍ2が好ましく、さらに好ましくは１５〜３５ｇ／ｍ2である。不織布層の厚みは０．１〜２ｍｍが好ましい。アルミ層の表面に不織布層が一体化していることにより、不織布層の上に中綿が積層されても中綿は動きにくくなり、耐洗濯性が向上する。
【００１２】
アルミ層は厚みが１０〜１００ｎｍのアルミ蒸着膜であるのが好ましい。さらに好ましくは２０〜８０ｎｍのアルミ蒸着膜である。この範囲であれば、単位面積当たりの質量（目付）が１ｇ／ｍ2以下であり、中綿構造体を軽くすることができる。
【００１３】
保温シートは単位面積当たりの質量（目付）が前記不織布層より重くかつ２０〜５０ｇ／ｍ2であるのが好ましい。この範囲であれば、衣類のパーツにするのに便利である。
【００１４】
次に中綿構造体は、表地と裏地からなる側地内に保温シートと中綿が充填され、表地と裏地からなる側地内に前記保温シートと中綿が充填され、表地側から、保温シートのアルミ層と不織布層がこの順番で配置され、前記不織布層と前記裏地との間に中綿が配置されていることにより、外気の冷風を遮断し、人体側からの温かさを反射する効果が得られる。裏地側（人体側）には中綿が存在しているので、風合いは良く、空気を含むことから温かい構造となる。中綿としては繊維綿及び／又は羽毛等を使用できる。
【００１５】
中綿構造体は衣服の所望に位置に配置させることができる。例えば衿、前身頃、後身頃、腰裏等の衣服のパーツや、肩、肘、膝、尻、頭等の部位にパーツとして配置し、他のパーツと縫製一体化し衣服を作製することで温めたい部分のみを温めることができる。また、中綿構造体をパーツとして配置させることで、激しい動きを伴う場合にも有効な、動きやすさと保温の両方の機能を有する衣服になる。さらに、身体の一部の保護を強化する機能も付加することができる。用途としては、作業用、スポーツ用、カジュアル用が挙げられ、特に作業用としての用途が好ましい。服の種類としては、ブルゾン、ジャケット、コート、パンツ、ツナギの衣類などがある。
【００１６】
中綿構造体の使用例として、例えば、作業服の衿部に中綿構造体を配置させることで、首にソフトにフィットして保温性と肌触りの良さに寄与し、寒冷地での屋外作業においても快適に作業することが可能となる。また、作業服の背中部に中綿構造体を配置させることで、保温性と共に仰向けの状態で実施する作業でも背中を痛めずに快適に作業することが可能となる。また、作業服の肩部に中綿構造体を配置させることで、保温性と共に重い荷物を肩にかけたり担いだりしても肩を痛めないことが可能となる。また、作業服の肘部または膝部に中綿構造体を配置させることで、保温性と共に肘部または膝部をアスファルト等の固い地面に突くような体勢をとっても肘または膝を痛めないことが可能となる。また、尻部に中綿構造体を配置させることで、保温性と共に屋外の至る場所に座っても、尻部を痛めずまたは不快感を与えないという機能を付加できる。また、作業服のフード部位に中綿構造体を配置させることで、保温性と共に落下物から保護することが可能となる。
【００１７】
中綿構造体を衣服の一部に適用する場合、中綿は成形綿であるのが好ましい。成形綿であると洗濯などによっても型崩れせず、綿の偏りもなく、形態安定性が高い。成形綿の一例として、ポリエステル中空繊維と、アクリル中空繊維の内部にセラミックスを充填した繊維と、銀を含むアクリル繊維と、低融点繊維を混紡し加熱成形した綿を挙げることができる。ポリエステル中空繊維は内部に空気を含むことから暖かさを出すことができる。アクリル中空繊維の内部にセラミックスを充填した繊維は、一度温かくなると冷めにくく、赤外線ないしは遠赤外線吸収効果がある。銀を含む（例えば混練）アクリル繊維は抗菌効果がある。低融点繊維を混紡すると、加熱成形が容易である。低融点繊維はポリエステル共重合繊維が好ましい。全体としてこの成形綿であれば、保温力を高く維持できる。この成形綿にはさらに導電繊維を混合することにより、静電気を抑制できる。
【００１８】
成形綿を１００質量％としたときの各素材の好ましい組成は次のとおりである。
（１）ポリエステル中空繊維：６０〜７５質量％
（２）アクリル中空繊維の内部にセラミックスを充填した繊維：１０〜２０質量％
（３）銀を混練したアクリル繊維：２〜８質量％
（４）低融点ポリエステル繊維：５〜１５質量％
【００１９】
以下図面を用いて説明する。以下の図面において同一符号は同一物を示す。図１は本発明の一実施形態の保温シートの断面図である。この保温シート１はアルミ層２’と不織布層３がバインダー（図示せず）により貼り合わされて一体化している。
【００２０】
図２Ａは本発明の一実施形態の保温シートの製造工程を示す断面図である。まず、ポリエステル（ＰＥＴ）等のフィルム４の上にシリコーン系離形層５とトップコート層６をコーティングする。トップコート層６はポリエステル系樹脂、アクリル系樹脂、ウレタン系樹脂等であり、後にアルミ蒸着層２の保護層として機能する。トップコート層６の表面にアルミ蒸着層２を形成する。一方、基台７の上に不織布層３を準備し、この上にバインダー樹脂層８を塗布する。そして矢印９に示すようにアルミ蒸着層２を不織布層３の上に重ね合わせて押圧する。これにより図２Ｂに示す保温シートが得られる。この保温シートはアルミ層２と不織布層３がバインダーにより貼り合わされて一体化しており、貼り合わせ面と反対の面は樹脂層６が形成されている。樹脂層６によりアルミ層２は傷つきにくくなり、耐洗濯性が向上する。アルミ層２と樹脂層６は合わせてアルミ層２’という。
【００２１】
図３は本発明の一実施形態の中綿構造体１０の断面図である。表地１２と裏地１３の中に保温シート１と中綿１１が充填され、表地１２側（外気側）から、保温シート１のアルミ層２’と不織布層３がこの順番で配置され、不織布層３と裏地１３との間に中綿１１が配置されている。外気はアルミ層２’と表地１２により矢印１５ａ，１５ｂのように遮断され、中綿構造体１０の内部に入りにくい。人体１４側からの温かい空気は、アルミ層２’による輻射熱の反射効果と、不織布層３と中綿１１の保温効果の相乗効果により保温力を高く維持できる。
【実施例】
【００２２】
以下実施例を用いて本発明を具体的に説明する。なお、本発明は下記の実施例に限定されるものではない。
【００２３】
＜測定方法＞
（１）通気度
ＪＩＳ  Ｌ１０９６  ８.２７．１  Ａ法（フラジール法）に従って測定した。
（２）透湿度
ＪＩＳ  Ｌ１０９９  ４.１．１  Ａ−１法（塩化カルシウム法）に従って測定した。
（３）保温率及びｃｌｏ値
ＪＩＳ  Ｌ１０９６  Ａ法（恒温法）に従って測定した。
（４）熱再放射特性（ΔＴ値）
一般社団法人遠赤外線協会、認定規則、熱再放射特性、４５度パラレル再放射性法を適用し、中綿側に９０℃の熱板を向けて測定した。ΔＴ値はブランク試料との温度差を示す。
（５）帯電性
洗濯処理条件：ＪＩＳ  Ｌ１０９４によるＪＩＳ  Ｌ０２１７  １０３法、５回洗濯後吊り干しした試料をＪＩＳ  Ｌ１０９４  帯電電荷量測定法、２０℃,相対湿度４０％RHに従って測定した。
（６）伸長率：ＪＩＳＬ１０９６（２０１０）  ８．１６．１  Ｂ法
【００２４】
（実施例１）
（１）不織布層の作製
ポリエステル（ＰＥＴ）短繊維（繊維長３８ｍｍ）７０重量％、ナイロン繊維２０重量％（繊維長５１ｍｍ）レーヨン短繊維１０重量％（繊維長５１ｍｍ）をカードで開繊し、ウェブとし、アクリル系エマルジョンバインダーを付与して乾燥し、ケミカルボンド不織布とした。単位当たりの質量（目付）は２４ｇ／ｍ2、厚みは約１ｍｍであった。
（２）アルミ層の作製
図２Ａに示すように、ポリエステル（ＰＥＴ）フィルムの上にシリコーン系離形層とポリエステル系樹脂を含むトップコート層を形成し、この表面に厚み４０ｎｍのアルミ蒸着層を形成した。
（３）保温シートの作製
前記で得られたケミカルボンド不織布の表面にアクリル系接着剤を単位当たりの質量（目付）１０ｇ／ｍ2で塗布し、次いで前記ポリエステルフィルム上のアルミ蒸着層の面を貼り合わせ、押圧することによりアルミ蒸着層とトップコート層をケミカルボンド不織布の表面に転写した（図２Ｂ）。トップコート層はアルミ蒸着層の保護膜として機能する。
【００２５】
得られた保温シートの単位当たりの質量（目付）は３４ｇ／ｍ2であった。また、ＪＩＳ  Ｌ０２１７  １０３法で１０回洗濯後においてもアルミ層に擦過傷などは入らず、耐洗濯性を有し、錆も発生しなかった。さらに、官能試験で風合いを試験したところ、柔軟で擦過音もなく、衣服や掛け布団に適用するのに好ましい素材であることがわかった。
【００２６】
（実施例２）
（１）成形綿の作製
成形綿を１００質量％としたときの各素材の組成は次のとおりとした。
・ポリエステル（ＰＥＴ）中空繊維：７０質量％
・アクリル中空繊維の内部にセラミックスを充填した繊維：１５質量％
・銀を混練したアクリル繊維：５質量％
・低融点ポリエステル繊維：１０質量％
以上の各繊維をカードに掛けて開繊と混紡を行い、ウェブとし、加熱処理して単位当たりの質量（目付）２６ｇ／ｍ2の成形綿とした。
（２）中綿構造体の作製
図３に示すように表地１３と裏地１２からなる側地内に保温シート１と中綿（成形綿）１１を充填した。保温シート１と中綿（成形綿）１１の合計目付は６０ｇ／ｍ2であった。表地１３は単位当たりの質量（目付）２５０ｇ／ｍ2の織物（綿１００％）とし、裏地１２は単位当たりの質量（目付）２５０ｇ／ｍ2の織物（綿１００％）とした。表地１３側から、保温シート１のアルミ層２’と不織布層３がこの順番となるように配置し、不織布層３と裏地１２との間に中綿（成形綿）１１を配置し、厚さ方向に縫い目が入るようにキルト縫製をした。平均厚みは１２．６ｍｍであった。
以上のようにして作成した中綿構造体の特性を測定した。測定結果を表１にまとめて示す。
【００２７】
（比較例１）
中綿として、通常の丸断面のポリエステル（ＰＥＴ）繊維（市販品,繊度：2.8dtex）：１００質量％使いとし、中綿目付を６０ｇ／ｍ2とした以外は実施例２と同様に実施した。
【００２８】
【表１】
2016168266.tif 000003
【００２９】
表１から実施例２は保温率、clo値、熱再放射特性ΔＴは高く、保温性が優れていることが確認でき
た。また、帯電性は低く、作業着に好適であった。
【００３０】
上記で得られた中綿構造体を用い、特許第３５０７４１６号公報に見られるような作業服の衿部及びヒップ背面部のみ当該中綿構造体をパーツとして用いた作業服を縫製したところ、保温性が良いだけではなく、作業の快適性も維持していた。また、上記で得られた中綿構造体を用いて掛け布団を縫製したところ、保温性の極めて優れた掛け布団が得られた。
【産業上の利用可能性】
【００３１】
本発明の中綿構造体は衣服又は掛け布団等に好適である。また本発明の中綿構造体は衣服の一部に配置されるのが好ましく、例えば衿、前身頃、後身頃、腰裏等の衣服のパーツや、肩、肘、膝、尻、頭等の部位にパーツとして配置し、他のパーツと縫製一体化し衣服を作製することで温めたい部分のみを温めることができ、また保護したい部分のみを保護することができる。このような多岐の用途としては作業用、スポーツ用、カジュアル用が挙げられ、服の種類としてはブルゾン、ジャケット、コート、パンツ、ツナギ等がある。
【符号の説明】
【００３２】
１  保温シート
２，２’  アルミ層
３  不織布層
４  フィルム
５  離形層
６  トップコート
７  基台
８  バインダー樹脂層
１０  中綿構造体
１１  中綿
１２  表地
１３  裏地
１４  人体
【図１】
2016168266.tif 000004
【図２】
2016168266.tif 000005
【図３】
2016168266.tif 000006